Brevet FR3039702A1 — publié le 20170203

DOMAINE DE L'INVENTION La présente invention concerne, en général, un dispositif à mémoire résistive, et plus particulièrement, un dispositif à mémoire résistive non volatile et à son procédé de réalisation. ARRIERE-PLAN TECHNOLOGIQUE Les mémoires résistives de type OxRRAM (acronyme en anglais pour « Oxide-Based Resistive Random Access Memories ») comprenant typiquement une couche d'oxyde métallique, sont préférentiellement choisies pour les applications non-volatiles, dans le but de remplacer les mémoires de type Flash. Elles présentent notamment pour avantage d'être compatibles avec le procédé de fin de ligne (acronyme BEOL en anglais pour « Back-End Of Line ») de la technologie CMOS (acronyme en anglais pour « Complementary Metal-Oxide-Semiconductor »). Les mémoires résistives OxRRAM sont des dispositifs comprenant notamment une couche d'oxyde métallique disposée entre deux électrodes. La résistance électrique de tels dispositifs peut être modifiée par des opérations d'écriture et d'effacement. Ces opérations d'écriture et d'effacement permettent de faire passer le dispositif à mémoire résistive OxRAM d'un état basse résistance LRS (acronyme en anglais pour « Low Resistive State ») à un état haute résistance HRS (acronyme en anglais pour « High Resistive State »), et inversement. De cycle en cycle, les résistances des états basse résistance LRS et haute résistance HRS ne montrent pas une très bonne reproductibilité des performances. Une variabilité des performances cycle-à-cycle est en effet observée. Cette variabilité est particulièrement importante pour l'état de haute résistance HRS, induisant une diminution de la fenêtre de programmation, voire une perte totale de la fenêtre de programmation. Ce problème de variabilité est aujourd'hui un réel frein à l'industrialisation. Ce souci demeure malgré de nombreux efforts réalisés dans les domaines des procédés de réalisation de dispositifs à mémoire résistive et de méthodes de programmation. De nombreuses études ont été réalisées afin de réduire la variabilité des performances électriques par la réduction des dimensions du dispositif 3039702 2 mémoire. En particulier, il a été montré dans la publication : « Conductive Filament Control in Highly Scalable Unipolar Resistive Switching Devices for Low-Power and High-density Next Generation Memory », Kyung-Chang Ryoo et al., IEDM2013, qu'une solution pour réduire les dimensions du dispositif 5 mémoire est de réduire la surface de contact entre l'une des électrodes et la couche d'oxyde. La figure 1A illustre un dispositif mémoire comprenant une couche d'oxyde métallique 300 disposée entre une première électrode 100 et une deuxième 200 électrode, selon l'art antérieur. Des filaments conducteurs 500 10 sont créés au travers de la couche d'oxyde 300. Il apparaît que les filaments conducteurs 500 peuvent se disperser au niveau des surfaces de contact séparant chacune des électrodes 100, 200 de la couche d'oxyde 300. Cette dispersion des filaments conducteurs 500 dans la couche d'oxyde 300 peut être responsable de la variabilité des performances, observée pour les dispositifs à 15 mémoire résistive de l'art antérieur. La figure 1B illustre un dispositif mémoire comprenant une couche d'oxyde 300 disposée entre une première électrode 100 et une deuxième électrode 200, selon l'art antérieur. Le dispositif montre une surface de contact réduite entre la deuxième électrode 200 et la couche d'oxyde 300. Il apparaît 20 que les filaments conducteurs 500 sont dirigés vers la surface de contact réduite. L'inconvénient de ce type de dispositif mémoire est la complexité du procédé de réalisation. En effet afin de former une surface de contact réduite 25 entre la deuxième électrode et la couche d'oxyde, il est nécessaire de recourir à des étapes multiples et donc coûteuses. Notamment, les étapes de lithographie, de dépôts, de planarisation, nécessaires à l'obtention de dimensions nanométriques au niveau du contact entre les électrodes et le matériau diélectrique sont complexes et requièrent des étapes de 30 développement lourdes. Par ailleurs, une reprise de contact réalisée sur une petite surface entraine inévitablement des contraintes supplémentaires au niveau de l'industrialisation. 3039702 3 La présente invention permet de résoudre tout ou, du moins, une partie des inconvénients des techniques actuelles. Il serait notamment avantageux de proposer une solution pour réduire voire supprimer la variabilité des performances observée cycle après cycle pour des dispositifs à mémoire 5 résistive, tout en limitant ou évitant les inconvénients des procédés de réalisation connus de l'art antérieur mentionnés ci-dessus. RESUME DE L'INVENTION La présente invention concerne un dispositif mémoire comprenant une 10 couche d'oxyde disposée entre une première électrode et une deuxième électrode. Avantageusement, la couche d'oxyde présente une première zone et une deuxième zone, la première zone entourant ou étant située de part et d'autre de la première zone, la distance minimale d2 séparant les première et deuxième électrodes au niveau de la deuxième zone de la couche d'oxyde 15 étant inférieure à la distance minimale dl séparant les deux électrodes au niveau de la première zone de la couche d'oxyde. Lorsque la surface de contact entre l'au moins une électrode parmi la première électrode et la deuxième électrode et la couche d'oxyde est 20 importante, le nombre de chemins parasites de filaments conducteurs qui peuvent être crées lors d'étapes de programmation est élevé ; ce qui peut générer une variabilité importante des performances cycle-à-cycle. Avantageusement, et selon un mode de réalisation préféré mais non 25 limitatif de l'invention, afin de réduire cette instabilité, la surface de contact entre l'au moins une électrode parmi les première et deuxième électrodes, préférentiellement choisie non inerte, c'est-à-dire ayant une forte interaction chimique avec la couche d'oxyde et la deuxième zone de ladite couche d'oxyde, est réduite. L'autre électrode parmi les deux électrodes est 30 préférentiellement inerte c'est-à-dire qu'elle n'est pas apte à réagir avec la couche d'oxyde 3039702 4 Bien que le contrôle de la concentration en oxygène du filament conducteur permette de réaliser des cycles à bas courant et une meilleure rétention d'informations, la présente invention ne requiert pas un ajustement de l'épaisseur de la couche d'oxyde métallique (par exemple à base de TaOx) 5 formant l'une au moins des électrodes. Le contrôle de la concentration d'oxygène dans le filament conducteur est généralement difficile à observer et donc à contrôler. Avantageusement, la présente invention présente une solution alternative ne nécessitant pas une modification de la fabrication du dispositif 10 mémoire suite à un ajustement de la couche de TaOx par exemple. De manière particulièrement avantageuse, la présente invention permet de ne pas réduire la dimension transversale (s'étendant perpendiculairement au plan du substrat) de la couche d'oxyde. Or, dans le cadre du développement de 15 la présente invention il a été observé que la réduction de la dimension transversale de la couche d'oxyde (comme suite, par exemple, à une gravure auto-alignée de l'une des électrodes et de la couche d'oxyde) est à éviter car cela revient à rapprocher les interfaces de la couche d'oxyde métallique avec l'oxyde de passivation qui entoure ladite couche d'oxyde. Ces interfaces 20 pourraient jouer un rôle négatif au fonctionnement du dispositif mémoire, préférentiellement de type OxRRAM, par la création de chemins de défauts parasites près de ces interfaces. Ainsi, la présente invention permet avantageusement de conserver une certaine proportion entre la surface d'au moins une électrode parmi les première et deuxième électrodes et la surface de 25 la couche d'oxyde métallique. Le problème principal est que lorsqu'on réduit les dimensions de la cellule mémoire par lithographie et/ou par gravure, la reprise de contact en haut du point mémoire n'est pas aisée ; cela nécessitant des étapes de lithographie avec un bon contrôle des performances de superposition (en anglais « overlay »). 30 La synergie, existant entre les dimensions de surfaces de contact entre l'au moins une électrode parmi les première et deuxième électrodes et les première et deuxième zones ainsi qu'entre les distances dl et d2, permet de 3039702 5 surmonter les problèmes d'instabilité (ou variabilité) cycles après cycles en agissant sur le contrôle, et plus précisément sur le confinement, du filament conducteur dans la deuxième zone. Avantageusement, la présente invention permet de confiner la zone de 5 formation du filament conducteur, tout en conservant des surfaces d'électrodes en regard de grandes dimensions ; lesquelles seront plus facilement réalisables technologiquement. Selon un autre mode de réalisation, l'invention porte sur un procédé de 10 réalisation d'un dispositif mémoire comprenant la formation d'une couche d'oxyde disposée entre une première électrode et une deuxième électrode. Selon un mode de réalisation préféré mais non limitatif de l'invention, l'une au moins des deux électrodes est une électrode non inerte c'est-à-dire apte à réagir avec la couche d'oxyde de sorte à créer des lacunes d'oxygène ou 15 défauts dans ladite couche d'oxyde lorsqu'une tension est appliquée au dispositif. Avantageusement, la formation de la couche d'oxyde est réalisée de sorte à ce que la couche d'oxyde présente une première zone et une deuxième zone, la première zone entourant ou étant située de part et d'autre de la première zone, 20 la distance minimale d2 séparant les deux électrodes au niveau de la deuxième zone de la couche d'oxyde étant inférieure à la distance minimale dl séparant les deux électrodes au niveau de la première zone de la couche d'oxyde. La présente invention propose un procédé simple, permettant de 25 relâcher les contraintes au niveau de la reprise de contact en haut du point mémoire (pas d'étape de lithographie coûteuse), tout en minimisant la zone de formation du filament conducteur Un autre objet de la présente invention concerne un dispositif 30 microélectronique comprenant une pluralité de dispositifs mémoire selon l'invention. Par dispositif microélectronique, on entend tout type de dispositif réalisé avec des moyens de la microélectronique. Ces dispositifs englobent notamment en plus des dispositifs à finalité purement électronique, des 3039702 6 dispositifs micromécaniques ou électromécaniques (MEMS, NEMS...) ainsi que des dispositifs optiques ou optoélectroniques (MOEMS...) BREVE INTRODUCTION DES FIGURES 5 D'autres caractéristiques, buts et avantages de la présente invention apparaitront à la lecture de la description détaillée qui suit, en regard des dessins annexés, donnés à titre d'exemples, non limitatifs, et sur lesquels : - La FIGURE 1A illustre un dispositif mémoire comprenant une couche d'oxyde métallique disposée entre deux électrodes selon l'art antérieur. Des 10 filaments conducteurs sont créés au travers de la couche d'oxyde. - La FIGURE 1B illustre un dispositif mémoire comprenant une couche d'oxyde disposée entre deux électrodes selon l'art antérieur. Le dispositif montre une surface de contact réduite entre l'une des électrodes et la couche d'oxyde ; des filaments conducteurs étant formés entre les électrodes et dirigés 15 vers la surface de contact réduite. - La FIGURE 2A illustre un exemple de dispositif mémoire comprenant une électrode, de préférence non inerte, apte à créer des lacunes d'oxygène ou défauts dans la couche d'oxyde à partir de ladite électrode non inerte. Les filaments conducteurs possiblement formés sont dispersés au travers de la 20 couche d'oxyde. - La FIGURE 2B illustre un exemple de dispositif mémoire comprenant une électrode, de préférence non inerte, apte à créer des lacunes d'oxygène ou défauts dans la couche d'oxyde à partir de ladite électrode non inerte. Les filaments conducteurs possiblement formés sont confinés grâce à la réduction 25 de la surface de contact entre une électrode et la couche d'oxyde. - La FIGURE 3A illustre un dispositif mémoire, selon un exemple de réalisation de la présente invention, comprenant une première région où les électrodes sont séparées d'une distance dl et une deuxième région où les électrodes sont séparées d'une distance d2 ; la distance d2 étant inférieure à la 30 distance dl, ce qui permet de confiner les filaments conducteurs dans la deuxième région. - La FIGURE 3B illustre un dispositif mémoire, selon un autre exemple de réalisation de la présente invention, comprenant une couche intermédiaire 3039702 7 non conductrice entre l'une des électrodes et la couche d'oxyde. La distance d2 est inférieure à la distance dl, ce qui permet de confiner les filaments conducteurs dans la deuxième région. - Les FIGURES 4A à 4D illustrent les étapes de d'un exemple de 5 procédé de réalisation du dispositif mémoire présenté sur la figure 3A selon la présente invention. - La FIGURE 5A illustre un graphe représentant la tension de forming (c'est-à-dire la tension nécessaire pour avoir la première formation du filament conducteur) pour différentes épaisseurs de la couche d'oxyde de type Hf02, en 10 fonction de la surface du dispositif. La FIGURE 5B est une illustration du dispositif mémoire utilisé pour réaliser le graphe de la figure 5A. - La FIGURE 6A est un agrandissement de la figure 5A, La FIGURE 6B est une illustration du dispositif mémoire utilisé pour expliquer le graphe de la figure 6A. 15 - Les FIGURES 7A à 7C illustrent des graphes représentant une tension en fonction de la surface du dispositif mémoire, pour différentes épaisseurs de la couche d'oxyde. - Les FIGURES 8A à 8F illustrent un exemple de réalisation d'une zone amincie localisée de l'oxyde en utilisant la lithographie dite « DSA » (acronyme 20 en anglais pour « Direct Self Aligned ») à l'aide de copolymères de type di- blocs. - Les FIGURES 9A à 9D illustrent un autre exemple de réalisation d'un dispositif mémoire selon l'invention. 25 Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques. En particulier, les épaisseurs relatives des différentes couches et substrats peuvent ne pas être 30 représentatives de la réalité. 3039702 8 DESCRIPTION DETAILLEE Avant d'entamer une revue détaillée de modes de réalisation de l'invention, sont énoncées ci-après des caractéristiques optionnelles qui peuvent éventuellement être utilisées suivant toute association ou 5 alternativement : Selon un mode de réalisation particulier, la couche d'oxyde comprend une première couche d'oxyde et une deuxième couche d'oxyde et la distance minimale d2 séparant les première et deuxième électrodes au niveau de la deuxième zone est égale à l'épaisseur de la deuxième 10 couche d'oxyde. La formation de la deuxième zone est réalisée de sorte à ce que la distance minimale d2 séparant les première et deuxième électrodes au niveau de la deuxième zone soit égale à l'épaisseur de la deuxième couche d'oxyde. De manière particulièrement avantageuse, ce mode de réalisation comprenant une première couche d'oxyde et une 15 deuxième couche d'oxyde propose un dispositif où la première couche d'oxyde est complètement retirée dans la zone amincie, avant que soit déposée une deuxième couche d'oxyde de l'épaisseur d2 souhaitée. Ainsi, la couche d'oxyde, c'est-à-dire la deuxième couche d'oxyde, de la zone amincie sera « intègre » et pas modifiée potentiellement en surface 20 par la chimie de gravure utilisée lors d'étapes ultérieures du procédé. la distance minimale d2 et au moins une électrode parmi les première et deuxième électrodes, sont configurées de sorte à ce qu'une première tension nécessaire à l'apparition d'un filament conducteur dans la deuxième zone soit inférieure à une deuxième tension nécessaire à 25 l'apparition d'un filament conducteur dans la première zone. d2, dl et au moins une électrode parmi les première et deuxième électrodes, sont configurées de sorte à ce qu'une tension VFORMING nécessaire à l'apparition d'un filament conducteur dans la deuxième zone soit inférieure à une tension VFORMING nécessaire à l'apparition d'un 30 filament conducteur dans la première zone. le ratio entre la distance d2 et la distance dl est compris entre 0.2 et 0.7, selon un mode de réalisation particulier réalisé à partir d'un empilement comprenant de l'oxyde d'hafnium (Hf02) comme oxyde 3039702 9 métallique et du titane (Ti), d'une épaisseur de 10 nm, comme électrode active (réservoir d'oxygène). le ratio entre la surface d'au moins une électrode parmi les première et deuxième électrodes située au regard de la deuxième zone et la surface 5 de l'au moins une électrode parmi les première et deuxième électrodes située au regard de la première zone est compris entre 0.0001 et 0.5. Ce ratio concerne, un mode de réalisation particulier réalisé à partir d'un empilement comprenant de l'oxyde métallique à base d'oxyde d'hafnium (Hf02) et du titane (Ti), d'une épaisseur de 10nm, comme électrode 10 active. Selon un mode de réalisation, les première et deuxième électrodes s'étendent principalement dans des plans parallèles. La deuxième zone présente des flancs qui s'étendent perpendiculairement auxdits plans. Selon un mode de réalisation, au moins une parmi la première et la 15 deuxième électrode s'étend principalement dans un plan. La deuxième zone est délimitée par des flancs qui s'étendent perpendiculairement audit plan. Ainsi la surface de la deuxième zone, prise dans un plan parallèle à celui des électrodes, est constante sur l'épaisseur du dispositif. 20 au moins une électrode parmi les première et deuxième électrodes est située au contact de la deuxième zone au moins dans la deuxième zone. Le ratio entre la surface de contact entre l'au moins une électrode parmi les première et deuxième électrodes et la deuxième zone et la surface de ladite électrode non inerte située au regard de la première zone est 25 compris entre 0.0001 et 0.5. Ce ratio concerne un mode de réalisation particulier réalisé à partir d'un empilement comprenant de l'oxyde métallique à base d'oxyde d'hafnium (Hf02) et du titane (Ti), d'une épaisseur de lOnm, comme électrode active. au moins une électrode parmi les première et deuxième électrodes est 30 formée à base de titane Ti, d'hafnium Hf, ou de tantale. L'une au moins parmi les première et deuxième électrodes est une électrode non-inerte apte à réagir avec la couche d'oxyde de sorte à 3039702 10 créer des lacunes d'oxygène ou défauts dans ladite couche d'oxyde lorsqu'une tension est appliquée au dispositif. la couche d'oxyde est formée à base d'oxyde métallique ou de nitrure métallique, ou d'un empilement bi-couche. Par exemple, comme cité 5 dans le brevet Herner et al., U.S. patent application Ser. No. 11/395,995, "Nonvolatile Memory Cell Comprising a Diode and a ResistanceSwitching Material," filed Mar. 31, 2006, NiO,xy Nbx0y, Tix0y, Hfx0y, Alx0y, MgO,xy Cox0y, Crx0y, Vx0y, Znx0y, Zrx0y, BxNy, and AlxNy montrent une variation de résistance en fonction des conditions de 10 programmation. On peut avoir également Zr02, TaOx, HfxAly0z. la couche d'oxyde est au contact direct d'au moins une électrode parmi les première et deuxième électrodes au niveau de la deuxième zone et au niveau de la première zone. la couche d'oxyde est au contact direct d'au moins une électrode parmi 15 les première et deuxième électrodes au niveau de la deuxième zone et comprend au moins une couche intermédiaire entre la couche d'oxyde et l'au moins une électrode parmi les première et deuxième électrodes au niveau de la première zone. la première zone et la deuxième zone sont contiguës. Elles ne sont pas 20 séparées par une couche ou un espace intermédiaire. Ladite au moins une couche intermédiaire est une couche à base de nitrure. la distance dl est comprise entre 5 nanomètres et 20 nanomètres et de préférence entre 5 nanomètres et 15 nanomètres. Ce sont des cas 25 particuliers liés à l'exemple de l'empilement TiN/Hf02/Ti(lOnm)/TiN. la distance d2 est comprise entre 2 nanomètres et 15 nanomètres et de préférence entre 2 nanomètres et 10 nanomètres. Ce sont des cas particuliers liés à l'exemple de l'empilement TiN/Hf02/Ti(lOnm)/TiN. la distance dl est comprise entre 5 nanomètres et 15 nanomètres et la 30 distance d2 est comprise entre 2 nanomètres et 10 nanomètres. Ce sont des cas particuliers liés à l'exemple de l'empilement TiN/Hf02/Ti(1Onm)/TiN. 3039702 11 la surface d'au moins une électrode parmi les première et deuxième électrodes située au regard de la première zone est comprise entre 0,01 et 10 micromètres carrés. Cela reste évalué sur un cas particulier basé sur les données électriques réalisées à partir d'un empilement 5 TiN/Hf02/Ti(1Onm)/TiN. la surface d'au moins une électrode parmi les première et deuxième électrodes située au regard de la deuxième zone est comprise entre 0.0001 et 0.25 micromètres carrés. Cela reste évalué sur un cas particulier basé sur les données électriques réalisées à partir d'un 10 empilement TiN/Hf02/Ti(1 Onm)/TiN. la distance dl est comprise entre 5 nanomètres et 15 nanomètres, la distance d2 est comprise entre 2 nanomètres et 10 nanomètres. La surface d'au moins une électrode parmi les première et deuxième électrodes située au regard de la première zone est comprise entre 0.01 15 et 10 micromètres carré. La surface de l'au moins une électrode parmi les première et deuxième électrodes située au regard de la deuxième zone est comprise entre 0.0001 et 0.25 micromètres carré. On réalise une étape préalable de localisation de la formation d'au moins un filament conducteur dans la deuxième zone lorsqu'une tension 20 est appliquée au dispositif en fonction des première et deuxième distances relatives dl, d2 et en fonction de la surface d'au moins une électrode parmi les première et deuxième électrodes située au regard de la première zone et en fonction de la surface de l'au moins une électrode parmi les première et deuxième électrodes située au regard de la 25 deuxième zone. Plus précisément on prend en compte le ratio entre une première surface qui est la surface d'au moins une électrode parmi les première et deuxième électrodes située au regard de la première zone et une deuxième surface de cette électrode située au regard de la deuxième zone. 30 l'étape de localisation comprend la détermination d'un ratio entre la deuxième distance d2 et la première distance dl, compris entre 0.2 et 0.7, de manière à ce que le filament conducteur se forme dans la deuxième zone. 3039702 12 l'étape de localisation comprend la détermination d'un ratio entre d'une part la surface par laquelle au moins une électrode parmi les première et deuxième électrodes est située au regard de la première zone et d'autre part la surface par laquelle cette électrode est située au regard de la 5 deuxième zone, le ration étant compris entre 0.0001 et 0.5. la formation de la deuxième zone est réalisée par un amincissement partiel de la couche d'oxyde. Selon un mode de réalisation du procédé l'étape de formation de la couche d'oxyde réalisée de sorte à ce que la couche d'oxyde présente 10 une première zone et une deuxième zone d'une couche d'oxyde comprend les étapes suivantes : - la formation, par exemple par dépôt ou par report, d'une couche d'oxyde sur une électrode parmi les première et deuxième électrodes; - une étape d'amincissement de la couche d'oxyde de manière à 15 former la deuxième zone ; le procédé comprenant ensuite le dépôt de l'autre électrode parmi les première et deuxième électrodes sur la première couche d'oxyde. Avantageusement l'épaisseur de la couche d'oxyde, après l'étape d'amincissement et au niveau de la zone, présente une épaisseur égale à la 20 distance minimale d2. Ce procédé a pour avantage d'être particulièrement simple et fiable. Selon un mode de réalisation du procédé l'étape de formation de la couche d'oxyde réalisée de sorte à ce que la couche d'oxyde présente 25 une première zone et une deuxième zone d'une couche d'oxyde comprend les étapes suivantes : - la formation, par exemple par dépôt ou par report, d'une première couche d'oxyde sur une électrode parmi les première et deuxième électrodes; 30 - le retrait de toute l'épaisseur de la première couche d'oxyde uniquement au niveau de la deuxième zone de manière à mettre à nu ladite électrode parmi les première et deuxième électrodes au niveau de la deuxième zone; 3039702 13 la formation, de préférence par dépôt, d'une deuxième couche d'oxyde sur la première couche d'oxyde et sur ladite électrode parmi les première et deuxième électrodes mise à nu au niveau de la deuxième zone; 5 le procédé comprenant ensuite le dépôt de l'autre électrode parmi les première et deuxième électrodes. De préférence, l'épaisseur de la deuxième couche telle que déposée est égale à la distance minimale d2. Ainsi, la formation de la deuxième zone est réalisée de sorte à ce que la 10 distance minimale d2 séparant les première et deuxième électrodes au niveau de la deuxième zone soit égale à l'épaisseur de la deuxième couche d'oxyde. La distance d2 est donc uniquement contrôlée par l'épaisseur du dépôt de la deuxième couche. Cette épaisseur peut ainsi être contrôlée très précisément. Par ailleurs, les deux surfaces de la couche d'oxyde au niveau de la deuxième 15 couche est intègre. En particulier, la face au regard de l'autre électrode n'a pas été endommagée par une gravure. Les performances du dispositif en sont améliorées. Le retrait de la première couche au niveau de la deuxième zone est par exemple effectué par lithographie, par faisceau d'électrons par exemple. 20 Selon un mode de réalisation du procédé, le procédé comprend, après l'étape de formation de la couche d'oxyde, une étape de dépôt d'une couche intermédiaire uniquement au niveau de la première zone ; et comprenant ensuite le dépôt de l'autre électrode parmi les première et 25 deuxième électrodes sur la couche intermédiaire et la première couche d'oxyde. L'épaisseur de la couche d'oxyde additionnée de l'épaisseur de la couche intermédiaire définit la distance minimale dl. La distance minimale d2 est définie par l'épaisseur de la couche d'oxyde non 30 recouverte par la couche intermédiaire. la formation de la deuxième zone est réalisée de sorte à ce que la couche d'oxyde soit au contact direct d"au moins une électrode parmi les première et deuxième électrodes au niveau de la deuxième zone et à ce 3039702 14 que au moins une couche intermédiaire soit disposée entre la couche d'oxyde et l'au moins une électrode parmi les première et deuxième électrodes au niveau de la première zone. 5 - Selon un mode de réalisation du procédé, - l'étape de formation de la couche d'oxyde réalisée de sorte à ce que la couche d'oxyde présente une première zone et une deuxième zone comprend au moins la formation d'une première couche d'oxyde sur une électrode parmi les première et deuxième électrodes; 10 - la formation d'au moins une couche de masquage et la réalisation de motifs de guidage dans la couche de masquage; - le dépôt d'un copolymère di-bloc dans les motifs de guidage, le copolymère di-bloc étant apte à former dans chaque motif de guidage un premier polymère et un deuxième polymère, le premier polymère 15 entourant le ou étant situé de part et d'autre du deuxième polymère ; - le retrait complet du deuxième polymère en laissant en place le premier polymère de manière à former un motif en creux au droit de la couche d'oxyde; - la gravure de la couche d'oxyde située au droit du motif en creux ; 20 - le retrait du premier polymère; - la formation de l'autre électrode parmi les première et deuxième électrodes; Selon une variante, l'étape de gravure de la couche d'oxyde située au droit du motif en creux est effectuée de manière à graver seulement partiellement 25 l'épaisseur de la couche d'oxyde et à conserver une portion d'épaisseur de la couche d'oxyde, cette portion d'épaisseur définissant la distance minimale d2. Selon une autre variante, l'étape de gravure de la couche d'oxyde située au droit du motif en creux est effectuée de manière à graver entièrement l'épaisseur de la couche d'oxyde de manière à mettre à nu l'électrode sur 30 laquelle repose la couche d'oxyde dans une zone destinée à former la deuxième zone; le procédé comprenant, après le retrait du premier polymère et avant la formation de l'autre électrode parmi les première et deuxième électrodes, une étape de dépôt d'une autre couche d'oxyde, notamment dans la 3039702 15 zone destinée à former la deuxième zone, l'épaisseur de ladite autre couche d'oxyde définissant la distance minimale d2. Toutes ces gammes d'épaisseurs, de surfaces, de ratios d'épaisseurs, 5 de ratios de surfaces, sont données dans un exemple très particulier de réalisation, non limitatif de l'invention, comprenant un empilement de couches de type TiN/Hf02/Ti(10nm)/TiN. Il est précisé que dans le cadre de la présente invention, le terme 10 « sur » ne signifie pas obligatoirement « au contact de ». Ainsi, par exemple, le dépôt d'une couche sur une autre couche, ne signifie pas obligatoirement que les deux couches sont directement au contact l'une de l'autre mais cela signifie que l'une des couches recouvre au moins partiellement l'autre en étant soit directement à son contact, soit en étant séparée d'elle par un film, encore une 15 autre couche ou un autre élément. L'expression la zone de l'élément A est située « au droit » ou « au regard» de l'élément B signifie que la zone de l'élément A et l'élément B sont superposés, en contact direct ou non, suivant une direction perpendiculaire au 20 plan principal dans lequel s'étend la couche d'oxyde. Cette direction correspond à la verticale sur les figures 3A à 4D notamment. La figure 2A illustre un dispositif mémoire comprenant une couche d'oxyde 300 disposée entre une première électrode 100 et une deuxième 25 électrode 200. Lors d'étapes de programmation, c'est-à-dire lorsqu'une tension et un courant suffisants sont appliqués au dispositif, avec une limitation en courant traversant le dispositif, inférieure, par exemple, à quelques milliampères, des filaments conducteurs 500 peuvent sélectivement être crées et être rompus entre les 30 électrodes 100, 200 au travers de la couche d'oxyde 300. Le dispositif comprenant une couche d'oxyde 300 disposée entre une première électrode 100 et une deuxième électrode 200 est configuré de sorte à former des défauts 600 (par exemple des atomes métalliques ou des lacunes 600 3039702 16 d'oxygène) dans la couche d'oxyde 300. A titre préféré, une au moins des électrodes 100, 200 est apte à réagir avec la couche d'oxyde 300. Dans la description qui suit, cette électrode 100, 200 sera désignée comme électrode non-inerte ou électrode active. Selon un mode de réalisation préféré mais non 5 limitatif de l'invention, le dispositif mémoire selon la présente invention comprend au moins une électrode non inerte, l'autre électrode étant par défaut, qualifiée d'électrode inerte, c'est-à-dire qui ne réagit pas avec la couche d'oxyde 300. L'invention s'étend en effet au cas où les deux électrodes 100, 200 sont non- 10 inertes ou encore au cas où les deux électrodes 100, 200 sont inertes. Il apparaît, dans l'exemple illustré en figure 2A, que les filaments conducteurs 500 se forment au travers de la zone de la couche d'oxyde 300 pourvue de défauts 600. Lorsque la surface de contact 250 entre l'au moins une électrode 200, préférentiellement non-inerte, et la couche d'oxyde 300, est 15 importante, le nombre de chemins parasites de filaments conducteurs 500 qui peuvent être crées lors d'étapes de programmation est élevé, pouvant générer, dans le temps, une instabilité importante des dispositifs à mémoire résistive. La figure 2B illustre un dispositif mémoire obtenu dans le cadre du 20 développement de la présente invention, selon un mode de réalisation particulier. Ce dispositif comprend une première électrode 100, de préférence mais non limitativement, choisie comme étant inerte et une deuxième électrode 200, et une couche d'oxyde 300 à partir de ladite deuxième électrode 200, de préférence mais non limitativement choisie non-inerte. Ce dispositif est apte à 25 créer des défauts 600 dans la couche d'oxyde 300. Dans ce mode de réalisation, la surface de la deuxième électrode 200 a été réduite de sorte à réduire la surface de contact 250 entre ladite deuxième électrode 200 et la couche d'oxyde 300. Avantageusement, en diminuant la surface de contact 250 entre au moins une 30 électrode 100, 200 et la couche d'oxyde 300, le nombre de chemins parasites est moindre. Les filaments conducteurs 500, possiblement formés, sont confinés suite à la diminution de la surface de contact 250 entre la deuxième électrode 200 et la couche d'oxyde 300. La réduction du nombre de chemins 3039702 17 parasites peut avantageusement permettre de réduire l'instabilité dans le temps des dispositifs ou encore réduire la variabilité des performances de tels dispositifs, suite au confinement des filaments conducteurs 500 dans une zone restreinte. 5 La diminution de la surface de contact 150, 250 peut se faire à partir de la première électrode 100 et/ou à partir de la deuxième électrode 200. Selon un exemple alternatif où la réduction de la surface de contact 150 s'effectue à partir de la première électrode 100, alors la première électrode 100 sera avantageusement mais non limitativement choisie de sorte à être non-inerte 10 c'est-à-dire apte à réagir avec la couche d'oxyde 300 et la deuxième électrode 200 sera choisie de sorte à être inerte. Néanmoins, un inconvénient d'un tel dispositif mémoire réside dans les contraintes de réalisation de l'électrode 100, 200 dont la surface est réduite. Cela requiert en outre des étapes de lithographie à l'échelle nanométrique. 15 Former des électrodes 100, 200 dont la surface est réduite (par exemple, de l'ordre du micromètre carré (pm2), voire de la centaine de nanomètres carrés (nm2) nécessite notamment une étape de dépôt d'une couche métallique représentant ladite électrode 100, 200 sur la couche d'oxyde 300, suivie d'une étape de lithographie par masquage, une étape de gravure de ladite électrode 20 100, 200 ne laissant en place qu'une partie de ladite électrode 100, 200 non exposée lors de l'étape de masquage. La partie restante de l'électrode 100, 200 ne s'étend que sur une faible surface. Ainsi, un inconvénient additionnel est lié à la difficulté d'une reprise de contact à réaliser à partir de ladite partie restante de l'électrode 200 de dimension surfacique réduite (de l'ordre du micromètre 25 carré). Le dispositif mémoire selon la présente invention comporte des éléments de dimensions microniques et/ou nanométriques. La description qui suit a pour but préférentiel de présenter un dispositif mémoire et son procédé de réalisation 30 en référence aux figures 3A à 7C. 3039702 18 La figure 3A illustre un dispositif mémoire selon un premier mode de réalisation comprenant une couche d'oxyde 300 disposée entre une première électrode 100 et une deuxième électrode 200. Selon un mode de réalisation préféré mais non limitatif de l'invention, la 5 première électrode 100 est choisie de sorte à être inerte, c'est-à-dire configurée pour ne pas réagir avec la couche d'oxyde 300. Préférentiellement, la première électrode 100 peut être formée en un matériau, par exemple, à base de Platine, de nitrure de titane (TiN), ou de nitrure de tantale (TaN). Avantageusement mais de manière non limitative, la deuxième électrode 200 est choisie de sorte 10 à être non-inerte, c'est-à-dire configurée pour réagir avec la couche d'oxyde 300, en créant des lacunes d'oxygène ou défauts 600 dans ladite couche d'oxyde 300. Préférentiellement, la deuxième électrode 200 peut être formée en un matériau à base de titane (Ti), tantale (Ta), hafnium (Hf), de zirconium (Zr), par exemple. L'invention s'étend également au cas où les deux électrodes 100, 15 200 sont non-inertes ou encore au cas où les deux électrodes 100, 200 sont inertes. La couche d'oxyde 300 est de préférence choisie parmi une oxyde métallique, par exemple à base d'oxyde d'hafnium (Hf02), d'oxyde de titane (TiO2), d'oxyde de tantale (Ta205), d'oxyde de Nickel (NiO), d'oxyde de Zinc 20 (ZnO) ou de bicouches (par exemple de type A1203/Hf02). Un moyen d'obtenir le confinement du filament conducteur, sans avoir à réduire considérablement la surface d'au moins une électrode 100, 200 du dispositif mémoire, ce qui est difficile à réaliser et coûteux, est de venir affiner localement, de façon contrôlée, l'épaisseur de la couche d'oxyde 300 et plus 25 précisément de réduire la distance entre les première et deuxième électrodes 100, 200. Le dispositif mémoire illustré en figure 3A comprend au moins une première zone 301 où les première et deuxième électrodes 100, 200 sont séparées d'une première distance dl. Selon un mode de réalisation non 30 limitatif, cette première distance dl correspond à l'épaisseur de la couche d'oxyde 300 déposée initialement sur l'une des électrodes 100, 200. La distance dl, comme la distance d2 décrite par la suite, sont mesurées selon une direction perpendiculaire au plan principal dans lequel s'étend la couche 3039702 19 d'oxyde 300. Sur les figures, cette direction est verticale. La distance dl correspond à la distance la plus courte séparant les première et deuxième électrodes 100, 200 dans la première zone 301. La distance d2 correspond à la distance la plus courte séparant les première et deuxième électrodes 100, 200 5 dans la deuxième zone 302. En tout point de la première zone 301, la distance séparant les première et deuxième électrodes 100, 200 est inférieure ou égale à la distance séparant les première et deuxième électrodes 100, 200 dans la deuxième zone 302. La distance séparant les première et deuxième électrodes 100, 200 peut être égale à la distance séparant les première et deuxième 10 électrodes 100, 200 au niveau de la jonction entre les première 301 et deuxième 302 zones si cette jonction est continue. En dehors de la jonction entre les première 301 et deuxième 302 zones, la distance séparant les première et deuxième électrodes 100, 200 est inférieure à la distance séparant les première et deuxième électrodes 100, 200. 15 De manière particulièrement avantageuse, le dispositif mémoire comprend une deuxième zone 302 où les première et deuxième électrodes 100, 200 sont séparées d'une deuxième distance d2. Avantageusement, la deuxième distance d2 est inférieure à la première distance dl. Avantageusement, la première zone 301 entoure la deuxième zone 302. La deuxième zone 302 est ainsi située au 20 sein d'un volume entièrement occupé par la première zone 301. Selon un autre mode de réalisation, la première zone 301 est située de part et d'autre de la deuxième zone 302. Selon ce mode de réalisation la deuxième zone 302 forme par exemple un relief s'étendant principalement selon une direction longitudinale et la première zone 301 forme par exemple deux reliefs, chaque 25 relief s'étendant selon la direction longitudinale et d'un côté du relief de la deuxième zone 302. Dans la deuxième zone 302 de la couche d'oxyde 300 c'est-à-dire dans la portion où les électrodes 100, 200 sont à une distance d2 réduite l'une de l'autre, le champ électrique traversant la deuxième zone 302 sera plus 30 important que celui traversant la première zone 301. La deuxième électrode 200, de préférence mais non limitativement choisie non-inerte, génère des lacunes d'oxygène ou défauts 600 dans la couche d'oxyde 300. Dans la deuxième zone 302 où les première et deuxième 3039702 20 électrodes 100, 200 sont rapprochées, la couche d'oxyde 300 amincie par rapport à la première zone 301, favorisant ainsi la création de filaments conducteurs 500 au niveau de ladite deuxième zone 302 de la couche d'oxyde 300. 5 Grâce à cette délimitation prédéfinie d'une première zone 301 et d'une deuxième zone 302 dans la couche d'oxyde 300, il est possible de confiner les filaments conducteurs 500 dans une certaine zone (soit la deuxième zone 302) de ladite couche d'oxyde 300 et de réduire, la dispersion desdits filaments conducteurs 500 qui peut être responsable de la variabilité des performances 10 cycles après cycles. La figure 3B illustre un dispositif mémoire selon un deuxième mode de réalisation comprenant une couche d'oxyde 300 disposée entre une première électrode 100 et une deuxième électrode 200. Le dispositif mémoire comprend 15 une première zone 301 où les première et deuxième électrodes 100, 200 sont séparées d'une distance dl. Dans ce mode de réalisation, la distance dl correspond à l'épaisseur de la couche d"oxyde 300 déposée initialement sur l'une des électrodes 100, 200 à laquelle s'ajoute l'épaisseur d'une couche intermédiaire 700, de préférence isolante électriquement. Préférentiellement, la 20 couche intermédiaire 700 est formée de sorte à ne recouvrir que la première zone 301 de la couche d'oxyde 300. La couche intermédiaire 700 comprend une ouverture permettant, à la deuxième électrode 200, d'accéder à la deuxième zone 302 de la couche d'oxyde 300. Préférentiellement, la couche intermédiaire 700 comprend un matériau isolant par exemple à base d'oxyde de 25 silicium (SiO2), de nitrure de silicium (SiN), de carbure de silicium (SiC) L'épaisseur de la couche intermédiaire 700 est comprise entre 5 nm et 100 nm, de préférence de l'ordre de 20 nm. Cette épaisseur dépend de l'épaisseur minimale que l'on peut déposer (fonction du matériau). Dans le cas où l'on veut minimiser les dimensions latérales de la deuxième zone 302, il est préférable 30 de ne pas avoir un rapport d'aspect entre la hauteur (correspondant à l'épaisseur de matériau 700 restant après gravure) et la largeur de la zone « ouverte » surplombant la zone d2 trop importante , ceci pour avoir un bon remplissage avec le matériau 200. 3039702 21 La deuxième distance d2 correspond, quant à elle, à l'épaisseur de la couche d"oxyde 300 déposée initialement sur l'une des électrodes 100, 200. Ainsi, la deuxième distance d2 est inférieure à la première distance dl. Ceci génère un champ électrique dans la deuxième zone 302 de la couche d'oxyde 5 300 supérieur à celui dans la première zone 301. Ce deuxième mode de réalisation permet avantageusement de confiner le filament conducteur 500 dans la zone où le champ électrique sera plus important, c'est-à-dire dans la deuxième zone 302 de la couche d'oxyde 300. 10 Les figures 4A à 4D illustrent les étapes de réalisation du dispositif mémoire présenté sur la figure 3A selon la présente invention. Une première étape (figure 4A) consiste en la formation d'une première électrode 100, suivie de la formation d'une couche d'oxyde 300 comprenant une première zone 301 d'une distance dl, correspondant à l'épaisseur de la 15 couche d'oxyde 300 déposée. Il s'ensuit une étape de lithographie (figure 4B), de préférence une lithographie par faisceau d'électrons ou lithographie électronique, destinée à définir des motifs 900 dans la couche d'oxyde 300 ; lesdits motifs pouvant avoir une surface de l'ordre du micromètre carré, et avantageusement de l'ordre de la 20 centaine de nanomètres carrés. Par rapport à la photolithographie, l'avantage de cette technique de lithographie par faisceau d'électrons est qu'elle permet de repousser les limites de la lithographie optique et de dessiner des motifs 900 avec une résolution pouvant aller jusqu'à des dimensions de l'ordre des décananomètres. Afin de réaliser les motifs de faible dimension surfacique, une 25 couche de résine négative 800 est préférablement utilisée lors de la lithographie électronique. On entend par résine « négative », un type de résine photosensible pour laquelle la partie exposée à la lumière devient insoluble au révélateur et où la partie de résine photosensible, non exposée, reste soluble. Selon d'autres modes de réalisation, le motif 900 sera formé par une technique 30 de photolithographie optique ou extrême de type ultra-violet (UV) ou par nano- impression. Après l'étape de lithographie, on réalise une étape de gravure partielle (soit un amincissement) de la couche d'oxyde 300 (figure 4C) afin de former au moins 3039702 22 un motif 900 dans la couche d'oxyde 300, par transfert du motif 900 formé préalablement dans la couche de résine 800. On entend par gravure partielle, une gravure configurée de sorte à retirer une partie seulement de l'épaisseur de la couche gravée. La couche de résine 800 préalablement formée va permettre 5 de protéger les zones de la couche d'oxyde 300 qui n'auront pas à être gravées ou qui devront être gravées dans une moindre mesure. La gravure de la couche d'oxyde 300 est préférentiellement anisotrope. La gravure est, par exemple, réalisée par gravure au plasma ou par gravure humide. La couche de résine 800 restante est ensuite retirée. 10 On réalise ensuite la deuxième électrode 200 par dépôt d'une couche, de préférence métallique, sur toute la surface de la couche d'oxyde 300. De préférence, le dépôt est conforme. Avantageusement, pour ce type de dispositif mémoire, la reprise de contact sur chacune des première et deuxième électrodes 100, 200 est facilitée puisque les 15 électrodes 100, 200 conservent de larges surfaces. La figure 5A illustre un graphe représentant la tension de forming pour différentes épaisseurs de la couche d'oxyde 300 en fonction de la surface des dispositifs. On entend par tension de « forming », désignée par la suite 20 VFORMING, la différence de potentiel qu'il faut appliquer entre les deux électrodes 100, 200 pour provoquer une rupture (en anglais « breakdown ») de la capacité d'isolation de la couche d'oxyde 300, assimilée ainsi à une condition de faible résistance du dispositif mémoire. Cette rupture correspond à la formation d'un chemin ou d'un filament conducteur au sein de la couche d'oxyde 300 et qui 25 relie les deux électrodes 100, 200. Plus généralement, VFORMING est l'amplitude minimale de tension qu'il faut appliquer aux bornes de la cellule pour la rendre conductrice ou pour la significativement plus conductrice que dans l'état hautement résistif. La tension VFORMING est la tension minimale à appliquer au dispositif 30 pour passer d'un premier état résistif (« HRS » acronyme en anglais pour « High Resistive State ») à un deuxième état résistif (« LRS » acronyme en anglais pour « Low Resistive State »). Le dispositif présente une résistance 3039702 23 inférieure, de préférence deux fois, et de préférence dix fois, et de préférence cent fois, à la résistance du dispositif de l'état HRS. Dans un dispositif mémoire, il est avantageux d'obtenir une faible tension de forming VFORMING. 5 La figure 5B est une illustration du dispositif mémoire utilisé pour réaliser le graphe de la figure 5A. Le dispositif mémoire utilisé comprend une couche d'oxyde 300 disposée entre une première électrode 100 et une deuxième électrode 200. Selon cet exemple, on choisit une couche d'oxyde 300 io à base d'oxyde d'hafnium (Hf02). Le graphe de la figure 5A compare les tensions VFORMING obtenues relativement aux épaisseurs prédéfinies de la couche d'oxyde 300. La courbe 1005 représente un dispositif mémoire dont la couche d'oxyde 300 est de l'ordre de 5 nanomètres (nm). La courbe 1010 représente un dispositif 15 mémoire dont la couche d'oxyde 300 est de l'ordre de 10 nanomètres. La courbe 1015 représente un dispositif mémoire dont la couche d'oxyde 300 est de l'ordre de 15 nanomètres. Il apparaît clairement que la tension VFORMING augmente avec l'épaisseur de la couche d'oxyde 300. Ainsi, plus la distance séparant la première électrode 100 et la deuxième 20 électrode 200 est faible (par exemple 5 nm, courbe 1005), plus la tension VFORMING est faible. Il semble donc préférable de réduire la distance séparant la première électrode 100 de la deuxième électrode 200, afin d'obtenir une faible tension VFORMING- Par ailleurs, tel que cela est illustré en figure 5A, il est établi que, plus la surface 25 du dispositif mémoire (on entend ici la dimension surfacique de la deuxième électrode 200) est grande, plus la tension VFORMING est faible (voir l'évolution des courbes 1005, 1010, 1015 en fonction de la surface des dispositifs). Afin d'obtenir une tension VFORMING faible, un compromis serait de réduire la distance entre les électrodes 100, 200, tout en augmentant la surface de 30 contact entre la deuxième électrode 200 et la couche d'oxyde 300. La figure 6A est un agrandissement de la figure 5A, illustrant une extrapolation des résultats précédemment obtenus. La figure 6B est une 3039702 24 illustration du dispositif mémoire utilisé pour expliquer le graphe de la figure 6A. Le dispositif mémoire du la figure 6B comprend une couche d'oxyde 300 disposée entre une première électrode 100 et une deuxième électrode 200. Dans une première zone 301, les électrodes 100, 200 sont séparées d'une 5 distance dl. Dans une deuxième zone 302, les électrodes 100, 200 sont séparées d'une distance d2. Avantageusement, la première zone 301 entoure la deuxième zone 302. Selon un autre mode de réalisation, la première zone 301 est située de part et d'autre de la deuxième zone 302. Préférentiellement, la distance d2 est inférieure à la distance dl. 10 La tension VFORMING globale du dispositif illustré en fig. 6B est celle obtenue par la tension la plus faible entre : la tension VFORMING associée à la première zone 301 où les électrodes 100, 200 sont séparées selon la distance dl (correspondant aux surfaces Al et A2 de contact 251 entre la première zone 301 de la 15 couche d'oxyde 300 et la deuxième électrode 200 ; lesdites surfaces étant désignées Al @dl , A2@d1). la tension VFORMING associée à la deuxième zone 302 où les électrodes 100, 200 sont séparées selon la distance d2 (correspondant à la surface A de contact 252 entre la deuxième zone 302 de la couche d'oxyde 300 20 et la deuxième électrode 200 ; ladite surface étant désignée A@d2). La figure 6A illustre les résultats d'une étape de localisation définissant un ratio optimisé des surfaces de contact 251, 252 entre, d'une part, la deuxième électrode 200 et la première zone 301 et, d'autre part, la deuxième électrode 200 et la deuxième zone 302 ; ce ratio permettant de favoriser la 25 formation du filament conducteur 500, à l'intérieur de la deuxième zone 302, plutôt qu'au niveau de la première zone 301. Pour ce faire, on réalise, lors d'une première étape, une mesure de la tension VFORMING pour différentes surfaces de contact et différentes épaisseurs de la couche d'oxyde 300 tel qu'illustré en figure 5A. Il est alors possible 30 d'effectuer une extrapolation afin d'obtenir un comportement en fonction de différentes épaisseurs intermédiaires de la couche d'oxyde 300 entre 5 nm et 10 nm, par exemple pour des épaisseurs de la couche d'oxyde 300 de l'ordre de 6nm, 7nm, 8 nm, 9 nm. 3039702 25 Selon un mode de réalisation particulier, on choisit une tension VFORMING commune entre deux épaisseurs, par exemple une tension VFORMING de l'ordre de 1.8V pour des épaisseurs (plus précisément pour des distances séparant les électrodes 100, 200) par exemple de 5 nm pour la distance d2 et de 6 nm pour 5 la distance dl. Afin d'assurer une tension VFORMING supérieure dans la deuxième zone 302, c'est-à-dire dans la zone choisie pour confiner les filaments conducteurs 500, que dans la première zone 301, on détermine une surface minimale de contact A@d2. Pour une même valeur de la deuxième distance d2, on choisit 10 une surface de contact (c'est-à-dire la surface du motif 900 formé dans la couche d'oxyde 300) entre la deuxième électrode 200 et la couche d'oxyde 300 supérieure à la surface minimale de contact A@d2, de sorte à ce que la tension VFORMING pour ladite surface soit forcément plus faible que celle de la surface minimale. Par exemple, sur l'exemple illustré en Fig. 6A, pour la deuxième zone 15 302 présentant une distance d2 (égale à 5 nm par exemple), on choisit une surface de contact supérieure ou égale à 0.4 pm2. De la même manière, on choisit une surface A@d1 en dessous de laquelle la tension VFORMING sera forcément supérieure à celle déduite pour la deuxième zone 302 de la couche d'oxyde 300. Par exemple, sur l'exemple illustré en Fig. 6A, pour la première 20 zone 301 présentant une distance dl (égale à 6 nm par exemple), on choisit une surface de contact inférieure ou égale à 3.5 pm2. Ainsi, on sera assuré que pour une tension de 1.8 V appliquée aux bornes des électrodes 100, 200, les filaments conducteurs 500 sont confinés dans la deuxième zone 302. 25 Pour réduire au maximum la variabilité, on cherchera à utiliser la surface la plus petite possible pour A@d2, dans la deuxième zone 302. Les figures 7A à 7C illustrent des graphes représentant la tension VFORMING en fonction de la surface de contact du dispositif mémoire, pour 30 différentes épaisseurs de la couche d'oxyde 300. La figure 7A permet d'estimer une tension VFORMING en fonction de la surface de contact, pour des surfaces allant de 0.0001 pm2 à 80 pm2. Elle est issue de données expérimentales obtenues pour des surfaces allant de 0.36 pm2 à 96 pm2 sur un empilement de 303 9 702 26 couches comprenant une première électrode 100 par exemple à base de nitrure de titane (TiN), une couche d'oxyde 300 par exemple à base d'oxyde d'hafnium (Hf02) et une deuxième électrode 200 par exemple à base de titane/nitrure de titane. Pour des surface plus faibles, les tensions VFORMING sont extraites à partir 5 d'expériences réalisées sur un empilement de couches comprenant, selon un exemple non limitatif de l'invention, une première électrode 100 à base de TiN, une couche d'oxyde 300 à base de Hf02, une deuxième électrode à base de Hf/TiN, pour différentes épaisseurs de la couche d'oxyde 300. La courbe 2005 représente un dispositif mémoire dont la couche d'oxyde 300 est de l'ordre de 5 10 nanomètres. La courbe 2010 représente un dispositif mémoire dont la couche d'oxyde 300 est de l'ordre de 10 nanomètres. Les graphes des figures 7A à 7C font clairement ressortir un comportement de la tension VFORMING de type exponentiel notamment pour des surfaces inférieures à 1 pm2. 15 D'après les figures 7B et 7C, il apparaît que pour des surfaces très petites (inférieures à 0.1 pm2), la tension VFORMING n'augmente plus de façon linéaire, mais davantage de façon exponentielle. Selon un exemple de réalisation, pour le cas d'une couche d'oxyde 300, par exemple à base de Hf02, d'une épaisseur de l'ordre de 10 nm, pour une 20 surface de 40 nm x 40 nm, soit de 0.0016 pm2, la tension VFORMING est comprise entre 4.3 V et 6 V, alors qu'elle est comprise entre 2 V et 3.8 V pour une surface de 120 nm x 120 nm, soit d'environ 0.014 pm2 (9 fois plus élevée). Pour la deuxième zone 302 de la couche d'oxyde 300, la surface de contact est préférentiellement choisie inférieure à 0.01 pm2 (soit 100 nm x 100 25 nm). Pour la première zone 301, les surfaces sont par exemple réalisées avec des techniques de lithographie optique avec des dimensions non agressives, typiquement comprises entre 0.04 pm2 et quelques micromètres carrés. Comme cela est illustré sur les figures 7B et 7C, pour une couche d'oxyde 300, par exemple à base de Hf02, d'une épaisseur de l'ordre de 10 nm et des 30 surfaces de l'ordre de 0.04 pm2, la tension VFORMING requise est supérieure à 3V et de préférence de l'ordre de 3,5V. Pour une couche d'oxyde 300 dont la deuxième zone 302 possède une épaisseur de Hf02 de 5 nm et une surface inférieure à 0.01 pm2, la tension VFORMING requise est de l'ordre de 2 V. 3039702 27 Cependant, l'instabilité dans le temps des états résistifs observée dans le dispositif mémoire étant assez importante, il convient d'en tenir compte pour le dimensionnement de la deuxième zone 302 de la couche d'oxyde 300. 5 Ainsi, selon un exemple, la tension VFORMING maximum obtenue pour une épaisseur de Hf02 de 5 nm est de l'ordre de 2.55 V pour une surface de 0.0001 pm2 (10nm*1 Onm). La tension VFORMING minimale obtenue pour une épaisseur de Hf02 de 10 nm et pour une surface de 1 pm2 est de l'ordre de 2.2 V. Dans cette configuration, si l'on choisit une distance dl de l'ordre de 10 nm pour la 10 première zone 301 avec une surface de contact de 1 pm2 et une distance d2 de l'ordre de 5 nm pour la deuxième zone 302 avec une surface de contact de 0.0001 pm2, les tensions VFORMING dans chacune des première et deuxième zones 301, 302 étant relativement proches, il existe un risque de former un filament conducteur 500 dans la première zone 301. 15 Afin d'éviter au mieux ce problème, il existe deux possibilités envisagées dans le cadre du développement de la présente invention. Une première possibilité consiste à conserver le même rapport (ou ratio) d'épaisseurs d2/d1 (ou distances relatives entre les électrodes 100, 200) et de 20 veiller à travailler avec des surfaces de contact qui permettent d'avoir une tension VFORMING dans la première zone 301, supérieure à la tension VFORMING maximum, à laquelle on ajoute par exemple une valeur de tension de 1 V, dans la deuxième zone 302. Selon un exemple de réalisation, une tension VFORMING dans la première zone 301 est choisie supérieure à 3,5 V environ, ce qui induit 25 de restreindre le choix des surfaces de contact à une surface inférieure ou égale à 0.04 pm2, soit environ inférieure à 200 nm x 200 nm. Dans ce mode de configuration, il n'existe que peu de choix de surfaces de contact pour la première zone 301. Une deuxième possibilité est de travailler avec une distance dl entre les 30 électrodes 100, 200 (ou une épaisseur de la couche d'oxyde 300) dans la première zone 301 notablement plus importante que la distance d2 dans la deuxième zone 302, surtout si l'on souhaite former des surfaces de contact plus larges. Ainsi, selon un exemple de réalisation, avec une épaisseur de la couche 3039702 28 d'oxyde 300, par exemple de Hf02, de 15 nm, la tension VFORMING est en moyenne toujours supérieure à 3.8V, même en intégrant une barre d'erreurs (représentant la variabilité sur la tension VFORMING) de 1V. La tension VFORMING minimale obtenue serait de 3.3V, ce qui permet de garantir qu'on ne formerait 5 pas le filament conducteur 500 dans la première zone 301, mais dans la deuxième zone 302 où la tension VFORMING sera moins élevée. Dans ce mode de configuration, il existe un large choix de surfaces de contact. Selon un exemple de réalisation, on trace les courbes de tension 10 VFORMING en fonction des différentes épaisseurs d'oxyde. On fixe le couple (dl , d2). Selon un exemple de réalisation préféré, on définit la distance dl correspondant à une première tension VFORMING minimale pour une surface Al supérieure ou égale à 5 pm2 et la distance d2 correspondant à une deuxième 15 tension VFORMING maximale (pour une surface A2 supérieure ou égale à 100 nm2). La surface Al est la limite inférieure de la surface au-delà de laquelle la tension de forming VFORMING évolue très peu (limite inférieure asymptotique). La surface A2 correspond à des surfaces de fabrication de point mémoire minimales de 10)(10 nm2. La première tension de forming minimale est obtenue 20 pour le couple (dl, Al ). La deuxième tension de forming maximale est obtenue pour le couple (d2, A2). La première tension de forming minimale et la deuxième tension de forming maximale permettent de prendre en compte la variabilité sur les tensions de forming, VFORMING, avec un échantillonnage de 50 dispositifs, par exemple. La différence entre la première tension de forming 25 minimale et la deuxième tension de forming maximale doit être supérieure ou égale à 1V (volt). Les courbes des figures 5A et 7C sont représentées pour un empilement de TiN(35nm)/Hf02/Ti (10nm) TiN. Sur la figure 5A, sont représentées les tensions de forming en fonction des surfaces pour différentes épaisseurs de Hf02 (5, 10 30 et 15nm). La courbe de la figure 7C (zoom des courbes des figures 7A et 7B) montre que le couple (dl =10nm, d2=5nm) ne peut pas être retenu car le critère de la différence entre la première tension de forming minimale et la deuxième 3039702 29 tension de forming maximale devant être supérieure ou égale à 1V n'est pas respecté. En revanche, pour une épaisseur de Hf02 de 15nm, la tension VF1 est supérieure ou égale à 3.5V pour une surface Al supérieure ou égale à 5 pm2. 5 Pour le couple (dl =15nm, d2=5nm), le critère de la différence entre la première tension de forming minimale et la deuxième tension de forming maximale devant être supérieure ou égale à 1V est respecté (voir courbes 5A et 7C). Le couple (d1=13nm, d2=5nm) peut potentiellement être retenu si la différence entre la première tension de forming minimale et la deuxième tension de 10 forming maximale est supérieure ou égale à 1V. Alternativement, en partant d'un couple d'épaisseur (dl, d2), on pourra déterminer les surfaces A1, A2 pour lesquelles le critère de la différence entre la première tension de forming minimale et la deuxième tension de forming maximale devant être supérieure ou égale à 1V, est respecté. 15 Les figures 8A à 8F illustrent un exemple de réalisation d'une zone amincie localisée de l'oxyde en utilisant la lithographie dite « DSA » (acronyme en anglais pour « Direct Self Aligned ») à l'aide de copolymères de type di-blocs. Les figures 8A à 8C illustrent la formation de motifs de guidage 3000. 20 Préalablement, on forme une première électrode 100. Selon un exemple de réalisation, la première électrode 100 est à base de nitrure de titane (TiN), d'une épaisseur de 35 nm, formée par un dépôt physique en phase vapeur (acronyme PVD en anglais pour « physical vapor deposition »). On forme ensuite une couche d'oxyde 300, par exemple en 25 utilisant un dépôt par couches atomiques (acronyme ALD en anglais pour « Atomic Layer Deposition »), à une température de préférence avoisinant les 300°C, d'une épaisseur de 10 nm. Selon un exemple, la couche d'oxyde 300 est à base d'oxyde d'hafnium (Hf02). Il s'ensuit une étape de formation d'un empilement comprenant, successivement à partir de la couche d'oxyde 300, 30 une couche de SOC 2100 (acronyme en anglais pour « Spin on Carbon ») et et de préférence une couche additionnelle par exemple une couche de SiARC 2200 (acronyme en anglais pour « Silicon Anti Reflective Coating »), d'une épaisseur de 20 nm, par exemple. 3039702 30 Une première étape illustrée en figure 8A est l'impression de motifs de guidage 3000 dans une couche de résine 2300, préalablement déposée sur la couche de SiARC 2200, de préférence photosensible, par le biais d'une lithographie, par exemple, de l'extrême Ultra-Violet (EUV) ou de l'e-beam ou 5 toute autre technique de lithographie (connues en anglais sous les termes « nano-imprint », « soft-lithography », « multi-patterning », etc.). Ces motifs de guidage 3000 sont ensuite transférés dans l'empilement de masques sous-jacent constitué, selon un exemple de réalisation, d'une couche de SiARC 2200 (acronyme en anglais pour « Silicon Anti Reflective 10 Coating ») et d'une couche de SOC 2100 (acronyme en anglais pour « Spin on Carbon »), comme cela est illustré en figure 8B. Cet empilement 2100, 2200, comprenant la couche de SiARC 2200 et la couche de SOC 2100, est avantageux notamment pour adapter l'indice de réfraction lors d'une exposition. Cette intégration est préférée dans le cadre de la présente invention. Toutefois, 15 il est également possible d'utiliser directement la couche de résine 2300 comme motifs de guidage 3000 ou d'autres masques durs que l'empilement de SiARC 2200/SOC 2100, comme par exemple du nitrure de titane (TiN), du nitrure de silicium (SiN), de l'oxyde de silicium (SiO2), du nitrure de bore (BN), de la résine durcie par dépôt de masque dur. Les motifs de guidage 3000 réalisés 20 peuvent être de différentes formes (par exemple de forme circulaire, elliptique ou autre) et différents pas. La hauteur des motifs de guidage 3000 (ou topographie de surface) mesurée sera par exemple de 130 nanomètres quelle que soit la densité desdits motifs de guidage 3000. Une fois les motifs de guidage 3000 créés, on neutralise le substrat, soit 25 la couche sous-jacente d'oxyde 300 en y greffant une couche de neutralisation 2400 (figure 8C). L'épaisseur de la couche de neutralisation 2400 peut, par exemple, être d'une dizaine de nanomètres d'épaisseur, de préférence de l'ordre de 10 nm. La couche de neutralisation 2400 peut être formée en un copolymère statistique, selon un exemple préféré du PS-r-PMMA (pour 30 poly(styrène-b-méthacrylate de méthyle)), ou un homopolymère (par exemple, le polystyrène). Le greffage de cette couche de neutralisation 2400 se fait, de préférence, en trois étapes successives : un dépôt par enduction centrifuge (plus connue sous le terme anglais « spin-coating », un recuit et un rinçage. 3039702 31 Cette étape est avantageuse afin que les cylindres des copolymères diblocs s'orientent verticalement par rapport à la surface à l'intérieur des motifs de guidage 3000, lors du recuit d'organisation. Après les étapes de formation des motifs de guidage 3000, il s'ensuit 5 une étape d'auto-assemblage des copolymères diblocs 4000, tel qu'illustré en figure 8D. Les copolymères diblocs 4000 peuvent être, selon un exemple préféré, du PS-b-PMMA (pour poly(styrène-b-méthacrylate de méthyle)) comprenant un premier polymère le polystyrène PS 4100 et un deuxième polymère le polyméthacrylate de méthyle PMMA 4200. Le dépôt des 10 copolymères diblocs 4000 se fait, par exemple, par enduction centrifuge (en anglais « spin coating »). Ainsi, les paramètres, lors du dépôt des copolymères diblocs 4000 par la technique d'enduction centrifuge (la vitesse de rotation (par exemple : 1500 rpm), la concentration de la solution (par exemple 1,5%), la durée de rotation, la densité du polymère) doivent être judicieusement choisis 15 pour permettre d'avoir une épaisseur contrôlée à l'intérieur des motifs de guidage 3000. L'étape d'enduction centrifuge sera suive d'une étape de recuit thermique (par exemple effectuée à une température de 250°C pendant 5 min sous d'azote (N2)), permettant l'auto-organisation des copolymères diblocs 4000. 20 La figure 8E illustre la réalisation d'un motif en creux, tel qu'un trou 3500 dans la matrice du premier polymère 4100 à base de polystyrène PS des motifs de guidage 3000. Le deuxième polymère 4200 à base de polyméthacrylate de méthyle est éliminé sélectivement par rapport au premier polymère 4100 à base de polystyrène et par rapport à l'empilement comprenant 25 la couche de SiARC 2200 et la couche de SOC 2100. Le retrait du deuxième polymère 4200 est réalisé, par exemple, à l'aide d'acide acétique. Ensuite, la couche de neutralisation 2400 est gravée au travers des trous 3500 de la matrice du premier polymère 4100. La figure 8F illustre le transfert de motifs en creux, tels que des trous 30 3500 dans la couche d'oxyde 300 sous-jacente. Les motifs des trous 3500 formés dans le premier polymère 4100 sont transférés partiellement dans la couche d'oxyde 300. Pour ce faire, on réalise une gravure de la couche d'oxyde 300, par exemple à base de Hf02. Dans le mode de réalisation illustré cette 3039702 32 gravure est partielle. Elle présente alors par exemple une gravure sur une épaisseur de 5 nm, à l'aide d'une chimie comprenant du BC13/Cl2 par exemple. Selon un autre mode de réalisation non illustré et qui sera décrit plus en détail par la suite on réalise une gravure de la couche d'oxyde 300 sur toute 5 son épaisseur au droit des motifs des trous 3500. On procède ensuite au retrait du premier polymère PS 4100, de la couche de neutralisation 2400, de la couche de SiARC 2200 et de la couche de SOC 2100 de sorte à laisser en place la couche d'oxyde pourvue d'une zone amincie comprenant une épaisseur d2 ; l'épaisseur d2 étant inférieure à 10 l'épaisseur dl de la couche d'oxyde 300, initialement déposée. Enfin, on forme une deuxième électrode 200 (non illustré) sous forme de bicouche de titane d'une épaisseur de 10nm et de nitrure de titane d'une épaisseur de 50nm. 15 Selon un autre mode de réalisation alternatif relativement aux figures 8A à 8F, une première couche d'oxyde, par exemple à base de Hf02, est formée sur la première électrode 100. La première couche d'oxyde comprend une épaisseur el . On effectue ensuite les même étapes que celles illustrées sur la 20 figures 8A à 8E, la première couche d'oxyde remplaçant la couche d'oxyde 300. Le transfert de trous 3500 dans la couche d'oxyde 300 sous-jacente est ensuite effectué. Les motifs des trous 3500 formés dans le premier polymère 4100 sont transférés dans la couche d'oxyde 300. Contrairement à ce qui est illustré en figure 8F, on réalise une gravure totale (et non pas partielle) de toute 25 l'épaisseur el de la première couche d'oxyde de sorte à atteindre la première électrode 100 au niveau des motifs des trous 3500. La première couche d'oxyde est donc mise à nu au niveau d'une zone destinée à définir la deuxième zone 302. On procède ensuite au retrait du premier polymère PS 4100, de la 30 couche de neutralisation 2400, de la couche de SiARC 2200 et de la couche de SOC 2100 de sorte à laisser en place la première couche d'oxyde pourvue d'une zone débouchant sur la première électrode 100. Ensuite une deuxième couche d'oxyde, par exemple à base de Hf02, est formée de sorte à recouvrir 3039702 33 la première couche d'oxyde. La deuxième couche d'oxyde comprend une épaisseur d2. La deuxième couche d'oxyde est ensuite recouverte par une deuxième électrode 200. Ainsi, dans une première zone 301, les électrodes 100, 200 sont séparées d'une distance dl, correspondant à la somme de 5 l'épaisseur el de la première couche d'oxyde et de l'épaisseur d2 de la deuxième couche d'oxyde. Dans une deuxième zone 302, les électrodes 100, 200 sont séparées d'une distance d2, correspondant à l'épaisseur d2 de la deuxième couche d'oxyde. Avantageusement, la première zone 301 entoure la deuxième zone 302. Selon un autre mode de réalisation, la première zone 301 10 est située de part et d'autre de la deuxième zone 302. Avantageusement, la distance d2 est inférieure à la distance dl . De manière particulièrement avantageuse, le précédent mode de réalisation comprenant une première couche d'oxyde et une deuxième couche 15 d'oxyde proposent un dispositif où la première couche d'oxyde est complètement retirée dans la zone amincie 302, avant que soit déposée une deuxième couche d'oxyde de l'épaisseur d2 souhaitée. Ainsi, la couche d'oxyde, c'est-à-dire la deuxième couche d'oxyde, de la zone amincie 302 sera « intègre » et pas modifiée potentiellement en surface par la chimie de gravure 20 utilisée lors d'étapes ultérieures du procédé. Un autre mode de réalisation d'un dispositif selon l'invention va maintenant être décrit en référence aux figures 9A à 9D. Selon ce mode de réalisation alternatif, une première couche d'oxyde 25 310, par exemple à base de Hf02, est formée sur la première électrode 100 par exemple par dépôt ou par report (figure 9A). La première couche d'oxyde 310 présente une épaisseur el . Cette couche 310 est de préférence conforme. On effectue ensuite une étape de retrait (figure 9B) de toute l'épaisseur de la première couche 310 dans une zone destinée à former la deuxième zone 30 302. Ce retrait peut être effectué par une étape de lithographie, par exemple par faisceau d'électrons ou par dépôt d'un masque puis insolation et gravure. Ce retrait forme un motif 900 dans la première couche 310. Ce retrait étant 3039702 34 effectué sur toute l'épaisseur el de la première couche d'oxyde 310, le motif 900 est débouchant sur la première électrode 100. Cette dernière est donc mise à nu au niveau de la deuxième zone 302. En dehors de la première zone, la première couche d'oxyde 310 est non gravée ou gravée dans une bien moindre 5 mesure de sorte à continuer à recouvrir l'électrode 100. Les couches d'oxyde 310 et 320 forment ainsi la couche d'oxyde 300. Ensuite une deuxième couche d'oxyde 320, par exemple à base de Hf02, est formée de sorte à recouvrir la première couche d'oxyde 310 (figure 9C). La deuxième couche d'oxyde 320 présente une épaisseur d2. Le dépôt de 10 la deuxième couche d'oxyde 320 est de préférence conforme. La deuxième couche d'oxyde 320 est ensuite recouverte par une deuxième électrode 200 (figure 9D). Ainsi, dans une première zone 301, les électrodes 100, 200 sont séparées d'une distance dl, correspondant à la somme de l'épaisseur el de la 15 première couche d'oxyde 310 et de l'épaisseur d2 de la deuxième couche d'oxyde 320. La distance d2 est inférieure à la distance dl .Dans une deuxième zone 302 où est formé le motif 900, les électrodes 100, 200 sont séparées d'une distance d2, correspondant à l'épaisseur d2 de la deuxième couche d'oxyde 320. Avantageusement, la première zone 301 entoure la deuxième 20 zone 302. Selon un autre mode de réalisation, la première zone 301 est située de part et d'autre de la deuxième zone 302. La distance d2 est donc uniquement contrôlée par l'épaisseur du dépôt de la deuxième couche. Cette épaisseur peut ainsi être contrôlée très précisément. 25 Par ailleurs, les deux surfaces de la couche d'oxyde au niveau de la deuxième couche est intègre. En particulier, la face au regard de l'électrode 200 n'a pas été endommagée par une gravure. Les performances du dispositif en sont améliorées. 30 La présente invention propose ainsi un procédé de réalisation permettant de former un dispositif mémoire dont la stabilité des performances cycles après cycles peut être potentiellement améliorée par la détermination 3039702 d'un rapport entre la distance nominale dl, d2 entre les électrodes 100, 200 et la surface de contact des électrodes 100, 200 avec la couche d'oxyde 300. La présente invention n'est pas limitée aux modes de réalisation 5 précédemment décrits mais s'étend à tout mode de réalisation conforme à son esprit. REVENDICATIONS1. Dispositif mémoire comprenant une couche d'oxyde (300) disposée entre une première électrode (100) et une deuxième électrode (200), caractérisé en ce que la couche d'oxyde (300) présente une première zone (301) et une deuxième zone (302), la première zone (301) entourant ou étant située de part et d'autre de la deuxième zone (302), la distance minimale d2 séparant les première et deuxième électrodes (100, 200) au niveau de la deuxième zone (302) de la couche d'oxyde (300) étant inférieure à la distance minimale dl séparant les première et deuxième électrodes (100, 200) au niveau de la première zone (301) de la couche d'oxyde (300). 2. Dispositif selon la revendication précédente dans lequel d2, dl et au moins une électrode (200) parmi les première et deuxième électrodes (100, 200), sont configurées de sorte à ce que une tension VFORMING nécessaire à l'apparition d'un filament conducteur dans la deuxième zone (302) soit inférieure à une tension VFORMING nécessaire à l'apparition d'un filament conducteur (500) dans la première zone (301). 3. Dispositif selon l'une quelconque des revendications précédentes dans lequel le ratio entre la distance minimale d2 et la distance minimale dl est compris entre 0.2 et 0.7. 4. Dispositif selon l'une quelconque des revendications précédentes dans lequel le ratio entre la surface d'au moins une électrode (100, 200) parmi les première et deuxième électrodes (100, 200) située au regard de la deuxième zone (302) et la surface de cette électrode (100, 200) parmi les première et deuxième électrodes (100, 200) située au regard de la première zone (301) est compris entre 0.0001 et 0.5. 5. Dispositif selon l'une quelconque des revendications précédentes dans lequel au moins une électrode (100, 200) parmi les première et deuxième électrodes (100, 200) est située au contact de la deuxième 3039702 37 zone (302) au moins dans la deuxième zone et dans lequel le ratio entre d'une part la surface par laquelle cette électrode (100, 200) est au regard de la deuxième zone (302) et d'autre part la surface par laquelle cette électrode (100, 200) est située au regard de la première zone (301) est 5 compris entre 0.0001 et 0.5. 6. Dispositif selon l'une quelconque des revendications précédentes dans lequel au moins une électrode (100, 200) parmi les première et deuxième électrodes (100, 200) est formée à base de titane Ti, 10 d'hafnium Hf, ou de tantale Ta. 7. Dispositif selon l'une quelconque des revendications précédentes dans lequel la couche d'oxyde (300) est formée à base d'oxyde métallique ou de nitrure métallique, ou d'un empilement bicouche. 15 8. Dispositif selon l'une quelconque des revendications précédentes dans lequel l'une au moins parmi les première et deuxième électrodes (100, 200) est une électrode non inerte apte à réagir avec la couche d'oxyde (300) de sorte à créer des lacunes d'oxygène ou défauts (600) dans 20 ladite couche d'oxyde (300) lorsqu'une tension est appliquée au dispositif. 9. Dispositif selon la revendication précédente dans lequel la couche d'oxyde (300) est au contact direct de ladite au moins une électrode non 25 inerte (200) au niveau de la deuxième zone (302) et au niveau de la première zone (301). 10. Dispositif selon l'une quelconque des deux revendications précédentes 30 dans lequel la surface de ladite au moins une électrode non inerte (200) située au regard de la première zone (301) est comprise entre 0.01 et 10 micromètres carré. 11. Dispositif selon l'une quelconque des trois revendications précédentes 35 dans lequel la surface de ladite au moins une électrode non inerte (200) située au regard de la deuxième zone (302) est comprise entre 0.0001 et 303 9 702 38 0.25 micromètres carré. 12. Dispositif selon l'une quelconque des revendications précédentes dans lequel la couche d'oxyde (300) est au contact direct de l'une des deux 5 électrode (100, 200) au niveau de la deuxième zone (302) et comprend au moins une couche intermédiaire (700) entre la couche d'oxyde (300) et cette même électrode non inerte (200) au niveau de la première zone (301). 10 13. Dispositif selon la revendication précédente dans lequel ladite moins une couche intermédiaire (700) est une couche à base de nitrure. 14. Dispositif selon l'une quelconque des revendications précédentes dans 15 lequel la couche d'oxyde (300) comprend une première couche d'oxyde (310) et une deuxième couche d'oxyde (320) surmontant la première couche d'oxyde (310) et dans lequel la distance minimale d2 séparant les première et deuxième électrodes (100, 200) au niveau de la deuxième zone (302) est égale à l'épaisseur de la deuxième couche 20 d'oxyde (320). 15. Dispositif selon l'une quelconque des revendications précédentes dans lequel dl est comprise entre 5 nanomètres et 20 nanomètres et de préférence entre 5 nanomètres et 15 nanomètres. 25 16. Dispositif selon l'une quelconque des revendications précédentes dans lequel d2 est comprise entre 2 nanomètres et 15 nanomètres et de préférence entre 2 nanomètres et 10 nanomètres. 30 17. Dispositif selon l'une quelconque des revendications précédentes dans lequel dl est comprise entre 5 nanomètres et 15 nanomètres et d2 est comprise entre 2 nanomètres et 10 nanomètres. 18. Dispositif selon l'une quelconque des revendications précédentes dans 35 lequel dl est comprise entre 5 nanomètres et 15 nanomètres, d2 est comprise entre 2 nanomètres et 10 nanomètres, dans lequel la surface d'au moins une électrode (200) parmi les première et deuxième 3039702 39 électrodes (100, 200) située au regard de la première zone (301) est comprise entre 0.01 et 10 micromètres carré et dans lequel la surface de cette électrode (200) parmi les première et deuxième électrodes (100, 200) située au regard de la deuxième zone (302) est comprise entre 5 0.0001 et 0.25 micromètres carré. 19. Dispositif selon l'une quelconque des revendications précédentes dans lequel au moins l'une parmi la première et la deuxième électrode (100, 200) s'étend principalement dans un plan et dans lequel la deuxième 10 zone (302) est délimitée par des flancs qui s'étendent perpendiculairement audit plan. 20. Procédé de réalisation d'un dispositif mémoire comprenant la formation d'une couche d'oxyde (300) disposée entre une première électrode et 15 une deuxième électrode (100, 200), caractérisé en ce que la formation de la couche d'oxyde (300) est réalisée de sorte à ce que la couche d'oxyde (300) présente une première zone (301) et une deuxième zone (302), la première zone (301) entourant ou étant située de part et d'autre de la deuxième zone (302), la 20 distance minimale d2 séparant les première et deuxième électrodes (100, 200) au niveau de la deuxième zone (302) de la couche d'oxyde (300) étant inférieure à la distance minimale dl séparant les deux électrodes (100, 200) au niveau de la première zone (301) de la couche d'oxyde (300). 25 21. Procédé selon la revendication précédente comprenant une étape préalable de localisation de la formation d'au moins un filament conducteur (500) dans la deuxième zone (302) lorsqu'une tension est appliquée au dispositif en fonction des distances dl, d2 et en fonction de 30 la surface d'au moins une électrode (200) parmi les première et deuxième électrodes (100, 200) située au regard de la première zone (301) et en fonction du ratio entre la surface par laquelle au moins une électrode parmi les première et deuxième électrodes (100, 200) est située au regard de la première zone (301) et la surface par laquelle 3039702 cette même électrode est située au regard de la deuxième zone (302). 22. Procédé selon la revendication précédente dans lequel l'étape de localisation comprend la détermination d'un ratio entre la distance d2 et 5 la distance dl, compris entre 0.5 et 0.85, de manière à ce que le filament conducteur (500) se forme dans la deuxième zone (302). 23. Procédé selon l'une quelconque des deux revendications précédentes 10 dans lequel l'étape de localisation comprend la détermination d'un ratio entre d'une part la surface par laquelle au moins une électrode parmi les première et deuxième électrodes (100, 200) est située au regard de la première zone (301) et d'autre part la surface par laquelle cette même électrode (100, 200) est située au regard de la deuxième zone (302), le 15 ration étant compris entre 0.0001 et 0.5. 24. Procédé selon l'une quelconque des quatre revendications précédentes dans lequel l'étape de formation de la couche d'oxyde (300) réalisée de sorte à ce que la couche d'oxyde (300) présente une première zone 20 (301) et une deuxième zone (302) comprend au moins les étapes suivantes : - la formation d'une couche d'oxyde (300) sur une électrode parmi les première et deuxième électrodes (100, 200); - une étape d'amincissement de la couche d'oxyde (300) de manière à 25 former la deuxième zone (302) ; le procédé comprenant ensuite le dépôt de l'autre électrode parmi les première et deuxième électrodes (100, 200) sur la première couche d'oxyde (300). 25. Procédé selon la revendication précédente dans lequel l'épaisseur de la 30 couche d'oxyde (300), après l'étape d'amincissement et au niveau de la zone (302), présente une épaisseur égale à la distance minimale d2. 26. Procédé selon l'une quelconque des revendications 20 à 23 dans lequel l'étape de formation de la couche d'oxyde (300) réalisée de sorte à ce 35 que la couche d'oxyde (300) présente une première zone (301) et une 3039702 41 deuxième zone (302) comprend au moins les étapes suivantes : - la formation d'une première couche d'oxyde (310) sur une électrode parmi les première et deuxième électrodes (100, 200); - le retrait de toute l'épaisseur de la première couche d'oxyde (310) 5 uniquement au niveau de la deuxième zone (302) de manière à mettre à nu ladite électrode parmi les première et deuxième électrodes (100, 200) au niveau de la deuxième zone (302); - le dépôt d'une deuxième couche d'oxyde (320) sur la première couche d'oxyde (310) et sur ladite électrode parmi les première et 10 deuxième électrodes (100, 200) mise à nu au niveau de la deuxième zone (302); le procédé comprenant ensuite le dépôt de l'autre électrode parmi les première et deuxième électrodes (100, 200). 15 27. Procédé selon la revendication précédente dans lequel l'épaisseur de la deuxième couche telle que déposée est égale à la distance minimale d2. 28. Procédé selon l'une quelconque des revendications 20 à 23 comprenant, après l'étape de formation de la couche d'oxyde (300), une étape de 20 dépôt d'une couche intermédiaire (700) uniquement au niveau de la première zone (301) ; et comprenant ensuite le dépôt de l'autre électrode parmi les première et deuxième électrodes (100, 200) sur la couche intermédiaire (700) et la première couche d'oxyde (300), dans lequel l'épaisseur de la couche d'oxyde (300) additionnée de 25 l'épaisseur de la couche intermédiaire (700) définit la distance minimale dl et dans lequel la distance minimale d2 est définie par l'épaisseur de la couche d'oxyde non recouverte par la couche intermédiaire (700). 29. Procédé selon l'une quelconque des revendications 20 à 23 dans lequel 30 - l'étape de formation de la couche d'oxyde (300) réalisée de sorte à ce que la couche d'oxyde (300) présente une première zone (301) et une deuxième zone (302) comprend au moins la formation d'une première couche d'oxyde (310) sur une électrode parmi les première et deuxième électrodes (100, 200); 3039702 42 - la formation d'au moins une couche de masquage (2100, 2200, 2300) et la réalisation de motifs de guidage (3000) dans la couche de masquage (2100, 2200, 2300) ; - le dépôt d'un copolymère di-bloc (4000) dans les motifs de guidage 5 (3000), le copolymère di-bloc (4000) étant apte à former dans chaque motif de guidage (3000) un premier polymère (4100) et un deuxième polymère (4200), le premier polymère (4100) entourant le ou étant situé de part et d'autre du deuxième polymère (4200) ; - le retrait complet du deuxième polymère (4200) en laissant en place 10 le premier polymère (4100) de manière à former un motif en creux (3500) au droit de la couche d'oxyde (300); - la gravure de la couche d'oxyde (300) située au droit du motif en creux (3500) ; - le retrait du premier polymère (4100); 15 - la formation de l'autre électrode parmi les première et deuxième électrodes (100, 200) ; 30. Procédé selon la revendication précédente dans lequel l'étape de gravure de la couche d'oxyde (300) située au droit du motif en creux 20 (3500) est effectuée de manière à graver seulement partiellement l'épaisseur de la couche d'oxyde (300) et à conserver une portion d'épaisseur de la couche d'oxyde (300), cette portion d'épaisseur définissant la distance minimale d2. 25 31. Procédé selon la revendication 29 dans lequel l'étape de gravure de la couche d'oxyde (300) située au droit du motif en creux (3500) est effectuée de manière à graver entièrement l'épaisseur de la couche d'oxyde (300) de manière à mettre à nu l'électrode sur laquelle repose la couche d'oxyde (300) dans une zone destinée à former la deuxième 30 zone (302) ; le procédé comprenant, après le retrait du premier polymère (4100) et avant la formation de l'autre électrode parmi les première et deuxième électrodes (100, 200), une étape de dépôt d'une autre couche d'oxyde, notamment dans la zone destinée à former la deuxième zone 3039702 43 (302), l'épaisseur de ladite autre couche d'oxyde définissant la distance minimale d2. 32. Procédé selon l'une quelconque des revendications 20 à 31 dans lequel 5 l'une au moins parmi les première et deuxième électrodes (100, 200) est une électrode non inerte apte à réagir avec la couche d'oxyde (300) de sorte à créer des lacunes d'oxygène ou défauts (600) dans ladite couche d'oxyde (300) lorsqu'une tension est appliquée au dispositif. 10 33. Dispositif microélectronique comprenant une pluralité de dispositifs mémoire selon l'une quelconque des revendications 1 à 19. 15